Patent ES-2742501-T3 (ES)
Title: Método para producir interpolímeros y productos producidos a partir de estos
Inventor: STEVENS JAMES
IPC: C08F210/16
Filed: 2002-03-15
Granted: 2020-02-14
Abstract: Un proceso para producir un polímero de olefina que comprende: poner en contacto uno o más monómeros olefínicos en presencia de al menos un catalizador de alto peso molecular y al menos un catalizador de bajo peso molecular en un reactor simple; y llevar a cabo la polimerización de los monómeros olefínicos en el reactor en condiciones de polimerización para obtener un polímero de olefina, en donde las condiciones de polimerización son a una temperatura que varía de -50 hasta 250 °C y una presión que varía de atmosférica hasta 1013250,1 kPa (100000 atm) en donde el catalizador de alto peso molecular y el catalizador de bajo peso molecular incluyen cada uno un compuesto de fórmula:**Fórmula** en donde M es un metal del grupo 3, 4-10, o la serie de lantánidos de la tabla periódica de elementos; Cp* es un grupo ciclopentadienilo o ciclopentadienilo sustituido; Z es un resto que comprende boro, un miembro del grupo 14 de la tabla periódica de elementos, o azufre u oxígeno, y tiene hasta 40 átomos distintos de hidrógeno, y opcionalmente Cp* y Z juntos forman un sistema de anillo fusionado; X independientemente en cada instancia es un grupo ligando aniónico, dicho X tiene hasta 30 átomos distintos de hidrógeno; n es 2 menos que la valencia de M cuando Y es aniónico, o 1 menos que la valencia de M cuando Y es neutro; L independientemente en cada instancia es un grupo ligando de base de Lewis neutra, dicho L tiene hasta 30 átomos distintos de hidrógeno; m es 0, 1, 2, 3 o 4; e Y es un grupo ligando aniónico o neutro unido a Z y M comprende nitrógeno, fósforo, oxígeno o azufre y tiene hasta 40 átomos distintos de hidrógeno, opcionalmente Y y Z forman juntos un sistema de anillo fusionado; en donde en las mismas condiciones de temperatura, presión y contenido de monómero (incluida la concentración de comonómero), el catalizador de alto peso molecular y el catalizador de bajo peso molecular incorporan sustancialmente el mismo porcentaje molar de comonómeros en el interpolímero resultante; en donde el término "sustancialmente el mismo porcentaje molar de comonómero" se cuantifica de la siguiente manera: donde un primer catalizador incorpora menos de 5 %mol de comonómeros en un conjunto de condiciones de polimerización, un segundo catalizador incorpora el mismo porcentaje molar de comonómero dentro de 2 %mol; para un catalizador con 5 %mol a 10 %mol de comonómeros, un segundo catalizador incorpora el mismo porcentaje molar de comonómero dentro de 3 %mol; para un catalizador con 10 %mol a 20 %mol de comonómeros, un segundo catalizador incorpora el mismo porcentaje molar de comonómero dentro de 4 %mol; y para un catalizador con 20 %mol o más de comonómeros, un segundo catalizador incorpora el mismo porcentaje molar de comonómero dentro de 6 %mol; y en donde el catalizador de alto peso molecular produce un polímero con un peso molecular alto MwH a partir de los monómeros en las condiciones de polimerización, y el catalizador de bajo peso molecular produce un polímero con un peso molecular bajo MwL a partir de los mismos monómeros en condiciones de polimerización, donde MwH/MwL es mayor que 1,3; en donde el polímero de olefina se caracteriza por un Rv según se define a continuación: en donde [vinilo] es la concentración de grupos vinilo en el polímero de olefina expresada en vinilos/1000 átomos de carbono; [vinilideno], [cis] y [trans] son la concentración de los grupos vinilideno, cis y trans en el polímero de olefina expresada en la cantidad de grupos respectivos por 1000 átomos de carbono, en donde Rv es 0,12 o mayor.